(57)【要約】      （修正有）【課題】従来に比べて優れた意匠性を有する車両用天井材を提供する。【解決手段】本発明の車両用天井材１は、基材層２（例えば、ガラス繊維と熱可塑性樹脂と発泡剤とを含む）、弾性層３（例えば、軟質ポリウレタンフォームを含む）及び表皮層４をこの順に備え、これらの層が積層された状態で一体に成型されてなる車両天井材１であって、表皮層４は、織物４１を用いて形成されており、織物４１は、経糸及び緯糸のうちの少なくとも一方の糸として、２種以上の異なる糸を含んで多重に製織された織物である。このうち、異なる糸として、伸縮復元率が３０％以上のマルチフィラメントからなる高伸縮糸と、伸縮復元率が０％以上３０％未満である低伸縮糸と、を含むことが好ましい。【選択図】図３
2015223890.tif 000002
【特許請求の範囲】
【請求項１】
基材層及び表皮層を備え、これらの層が積層された状態で一体に成型されてなる車両天井材であって、
前記表皮層は、織物を用いて形成されており、
前記織物は、経糸及び緯糸のうちの少なくとも一方の糸として、２種以上の異なる糸を含んで多重に製織された織物であることを特徴とする車両天井材。
【請求項２】
前記異なる糸として、伸縮復元率が３０％以上のマルチフィラメントからなる高伸縮糸と、前記伸縮復元率が０％以上３０％未満である低伸縮糸と、を含む請求項１に記載の車両天井材。
【請求項３】
前記経糸として前記高伸縮糸及び前記低伸縮糸が含まれる場合において、前記経糸として含まれた前記高伸縮糸及び前記経糸として含まれた前記低伸縮糸の合計繊度に対して、前記経糸として含まれた前記高伸縮糸の繊度の割合が４０％以上である、又は、
前記緯糸として前記高伸縮糸及び前記低伸縮糸が含まれる場合において、前記緯糸として含まれた前記高伸縮糸及び前記緯糸として含まれた前記低伸縮糸の合計繊度に対して、前記緯糸として含まれた前記高伸縮糸の繊度の割合が４０％以上である、請求項２に記載の車両天井材。
【請求項４】
前記経糸として前記高伸縮糸及び前記低伸縮糸が含まれる場合において、前記経糸として含まれた前記高伸縮糸及び前記経糸として含まれた前記低伸縮糸が織り込まれた第１の意匠領域と、
前記経糸として含まれた前記低伸縮糸及び前記緯糸が織り込まれた第２の意匠領域と、を備え、
前記経糸として含まれた前記高伸縮糸は、前記第２の意匠領域の裏面側で非意匠層を形成している、又は、
前記緯糸として前記高伸縮糸及び前記低伸縮糸が含まれる場合において、前記緯糸として含まれた前記高伸縮糸及び前記緯糸として含まれた前記低伸縮糸が織り込まれた第１の意匠領域と、
前記緯糸として含まれた前記低伸縮糸及び前記経糸が織り込まれた第２の意匠領域と、を備え、
前記緯糸として含まれた前記高伸縮糸は、前記第２の意匠領域の裏面側で非意匠層を形成している請求項２又は３に記載の車両天井材。
【請求項５】
前記低伸縮糸は、前記高伸縮糸に比べて濃色な糸、又は、前記高伸縮糸に比べて光沢度が高い糸である請求項４に記載の車両天井材。
【請求項６】
前記非意匠層における、前記緯糸として含まれた前記高伸縮糸の、前記経糸に対する飛び本数が５本以上、又は、
前記非意匠層における、前記経糸として含まれた前記高伸縮糸の、前記緯糸に対する飛び本数が５本以上、である請求項４又は５に記載の車両天井材。
【請求項７】
前記低伸縮糸が、ラメ糸及び／又はモノフィラメントである硬質糸を含み、
前記織物は、その意匠面に、凸意匠領域と、凹意匠領域と、を有し、
前記経糸として前記高伸縮糸及び前記低伸縮糸が含まれる場合に、前記経糸として含まれた前記硬質糸が、前記凹意匠領域において意匠面側へ露出されている、又は、
前記緯糸として前記高伸縮糸及び前記低伸縮糸が含まれる場合に、前記緯糸として含まれた前記硬質糸が、前記凹意匠領域において意匠面側へ露出されている、請求項２又は３に記載の車両天井材。
【請求項８】
前記織物は、目付が１５０〜３００ｇ／ｍ２である請求項１乃至７のうちのいずれかに記載の車両天井材。
【発明の詳細な説明】
【技術分野】
【０００１】
本発明は車両用天井材に関する。更に詳しくは、表皮層として織物を用いることによって意匠性が付与された車両用天井材に関する。
【背景技術】
【０００２】
車両の天井は、通常、ボディを構成する鋼板の内側に、断熱及び緩衝等の機能を得る目的で車両用天井材が設けられている。車両用天井は、通常、全体として深絞り形状を呈するとともに、バイザーやアシストグリップ等を配置するための凹部や凸部、センターコンソールや天窓等を配置する開孔などを有する。即ち、各部品を配置するために必要な凹部、凸部及び開孔等が深絞りの概形に付加されており、車両用天井材は折り重なった凹凸や開孔を有する複雑な形状をなしている。
このような車両用天井材の内表面を構成する表皮材として、従来、ニット（編物）や不織布が用いられてきた。ニットや不織布は、厚さを薄く形成しながら伸び易い形態を容易に得ることができる。そのため、上述のような複雑な形状をなした車両用天井材の表面であっても追従させて外観を損ねることなく張り付けることができた。
【０００３】
しかしながら、ニットや不織布は、意匠性の面で自由度に乏しい。例えば、ニットは連続した多数のループによって形成されており、緻密な柄や模様を表現することが難しく、不織布は意匠を付与すること自体が難しい。そして、そのためにプリントやエンボス加工等で意匠性を向上させるための工夫がなされているものの、織物で表現される繊細さや、光沢の異方性等は未だ表現が困難である。
この点、意匠性において織物は優位であるが、上述のような複雑な形状をなした車両用天井材の表面に、ニットや不織布のように追従させて張り付けることが難しく、織物を表皮材として利用するには至らなかった。
これに対して、下記特許文献１において、本発明者らは、織物を車両用天井材の表皮材として利用できる技術を開示した。
【先行技術文献】
【特許文献】
【０００４】
【特許文献１】国際公開第２０１３／１２５６５３号パンフレット
【発明の概要】
【発明が解決しようとする課題】
【０００５】
上記特許文献１では、未延伸糸又は半延伸糸を用いて形成され、特定の撚り系数を有する撚糸を使用することで、伸び余地を与えた織物を得ている。このような織物であれば、上述のような複雑な形状をなした車両用天井材の表面であっても、ニットや不織布のように追従させて張り付けることができる点において優れている。
しかしながら、更なる追従性及び耐久性が求められるとともに、より優れた意匠性もが求められている。
本発明は、上述の従来の状況に鑑みてなされた発明であり、より優れた意匠性を有する車両用天井材を提供することを目的とする。
【課題を解決するための手段】
【０００６】
本発明は以下のとおりである。
１．請求項１に記載の車両用天井材は、基材層及び表皮層を備え、これらの層が積層された状態で一体に成型されてなる車両天井材であって、
前記表皮層は、織物を用いて形成されており、
前記織物は、経糸及び緯糸のうちの少なくとも一方の糸として、２種以上の異なる糸を含んで多重に製織された織物であることを要旨とする。
２．請求項２に記載の車両用天井材は、請求項１に記載の車両用天井材において、前記異なる糸として、伸縮復元率が３０％以上のマルチフィラメントからなる高伸縮糸と、前記伸縮復元率が０％以上３０％未満である低伸縮糸と、を含むことを要旨とする。
３．請求項３に記載の車両用天井材は、請求項２に記載の車両用天井材において、前記経糸として前記高伸縮糸及び前記低伸縮糸が含まれる場合において、前記経糸として含まれた前記高伸縮糸及び前記経糸として含まれた前記低伸縮糸の合計繊度に対して、前記経糸として含まれた前記高伸縮糸の繊度の割合が４０％以上である、又は、
前記緯糸として前記高伸縮糸及び前記低伸縮糸が含まれる場合において、前記緯糸として含まれた前記高伸縮糸及び前記緯糸として含まれた前記低伸縮糸の合計繊度に対して、前記緯糸として含まれた前記高伸縮糸の繊度の割合が４０％以上である、ことを要旨とする。
４．請求項４に記載の車両用天井材は、請求項２又は３に記載の車両用天井材において、前記経糸として前記高伸縮糸及び前記低伸縮糸が含まれる場合において、前記経糸として含まれた前記高伸縮糸及び前記経糸として含まれた前記低伸縮糸が織り込まれた第１の意匠領域と、
前記経糸として含まれた前記低伸縮糸及び前記緯糸が織り込まれた第２の意匠領域と、を備え、
前記経糸として含まれた前記高伸縮糸は、前記第２の意匠領域の裏面側で非意匠層を形成している、又は、
前記緯糸として前記高伸縮糸及び前記低伸縮糸が含まれる場合において、前記緯糸として含まれた前記高伸縮糸及び前記緯糸として含まれた前記低伸縮糸が織り込まれた第１の意匠領域と、
前記緯糸として含まれた前記低伸縮糸及び前記経糸が織り込まれた第２の意匠領域と、を備え、
前記緯糸として含まれた前記高伸縮糸は、前記第２の意匠領域の裏面側で非意匠層を形成していることを要旨とする。
５．請求項５に記載の車両用天井材は、請求項４に記載の車両用天井材において、前記低伸縮糸は、前記高伸縮糸に比べて濃色な糸、又は、前記高伸縮糸に比べて光沢度が高い糸であることを要旨とする。
６．請求項６に記載の車両用天井材は、請求項４又は５に記載の車両用天井材において、前記非意匠層における、前記経糸として含まれた前記高伸縮糸の、前記緯糸に対する飛び本数が５本以上、又は、
前記非意匠層における、前記緯糸として含まれた前記高伸縮糸の、前記経糸に対する飛び本数が５本以上、であることを要旨とする。
７．請求項７に記載の車両用天井材は、請求項２又は３に記載の車両天井材において、前記低伸縮糸が、ラメ糸及び／又はモノフィラメントである硬質糸を含み、
前記織物は、その意匠面に、凸意匠領域と、凹意匠領域と、を有し、
前記経糸として前記高伸縮糸及び前記低伸縮糸が含まれる場合に、前記経糸として含まれた前記硬質糸が、前記凹意匠領域において意匠面側へ露出されている、又は、
前記緯糸として前記高伸縮糸及び前記低伸縮糸が含まれる場合に、前記緯糸として含まれた前記硬質糸が、前記凹意匠領域において意匠面側へ露出されている、ことを要旨とする。
８．請求項８に記載の車両用天井材は、請求項１乃至７のうちのいずれかに記載の車両用天井材において、前記織物は、目付が１５０〜３００ｇ／ｍ２であることを要旨とする。
【発明の効果】
【０００７】
本発明の車両用天井材１は、基材層２及び表皮層４を備え、これらの層が積層された状態で一体に成型されてなる車両天井材である。そして、表皮層４は、織物４１を用いて形成されている。更に、織物４１は、経糸４１１及び緯糸４１２のうちの少なくとも一方の糸として、２種以上の異なる糸を含んで多重に製織された織物４１である。
このような構成であることにより、優れた意匠性を有することができる。とりわけ、車両用天井材が有する複雑な凹凸形状に対応して、その表面に追従しながら、優れた意匠性を発揮することができる。
【０００８】
異なる糸として、伸縮復元率が３０％以上のマルチフィラメントからなる高伸縮糸ＬＡと、伸縮復元率が０％以上３０％未満である低伸縮糸ＬＢと、を含む場合には、優れた意匠性を維持しながら、複雑な凹凸形状に対する特に優れた追従性を発揮させることができる。
経糸４１１として高伸縮糸ＬＡ及び低伸縮糸ＬＢが含まれる場合であって、経糸４１１として含まれた高伸縮糸ＬＡ及び経糸４１１として含まれた低伸縮糸ＬＢの合計繊度ＳＬに対して、経糸４１１として含まれた高伸縮糸ＬＡの繊度の割合が４０％以上である場合には、優れた意匠性を維持しながら、複雑な凹凸形状に対する特に優れた追従性を発揮させることができる。
同様に、緯糸４１２として高伸縮糸ＬＡ及び低伸縮糸ＬＢが含まれる場合であって、緯糸４１２として含まれた高伸縮糸ＬＡ及び緯糸４１２として含まれた低伸縮糸ＬＢの合計繊度ＳＬに対して、緯糸４１２として含まれた高伸縮糸ＬＡの繊度の割合が４０％以上である場合には、優れた意匠性を維持しながら、複雑な凹凸形状に対する特に優れた追従性を発揮させることができる。
【０００９】
経糸４１１の高伸縮糸ＬＡ及び経糸４１１の低伸縮糸ＬＢが織り込まれた第１の意匠領域と、経糸４１１の低伸縮糸ＬＢ及び緯糸４１２が織り込まれた第２の意匠領域と、を備え、経糸４１１の高伸縮糸ＬＡが、第２の意匠領域の裏面側で非意匠層を形成している、又は、緯糸４１２の高伸縮糸ＬＡ及び緯糸４１２の低伸縮糸ＬＢが織り込まれた第１の意匠領域と、緯糸４１２の低伸縮糸ＬＢ及び経糸４１１が織り込まれた第２の意匠領域と、を備え、緯糸４１２の高伸縮糸ＬＡが、第２の意匠領域の裏面側で非意匠層を形成している場合には、凸部と凹部とをなすような立体感を付与して、優れた意匠性を得ることができる。加えて、この場合において、低伸縮糸ＬＢが、高伸縮糸ＬＡに比べて濃色な糸、又は、高伸縮糸ＬＡに比べて光沢度が高い糸である場合には、凸部を相対的により淡い色にするとともに、凹部を濃色又は高光沢な高伸縮糸ＬＡがなすことにより、立体感に加えて色彩又は光沢感により模様の差異を付加して、優れた意匠性を得ることができる。
一方、低伸縮糸ＬＢが、ラメ糸及び／又はモノフィラメントである硬質糸を含み、織物４１が、その意匠面１ｄに、凸意匠領域と、凹意匠領域と、を有し、経糸４１１として高伸縮糸ＬＡ及び低伸縮糸ＬＢが含まれる場合に、経糸４１１として含まれた硬質糸が、凹意匠領域において意匠面１ｄ側へ露出されている、又は、緯糸４１２として高伸縮糸ＬＡ及び低伸縮糸ＬＢが含まれる場合に、緯糸４１２として含まれた硬質糸が、凹意匠領域において意匠面側へ露出されている、場合には、凸部と凹部とをなすような立体感を付与して、優れた意匠性を得ることができる。更に、硬質糸が凹意匠領域に配置されるため、硬質糸が直に触れることを抑制して、優れた意匠性と優れた触感とを両立させることができる。
【図面の簡単な説明】
【００１０】
【図１】本発明の車両用天井材の一例を説明する模式的な斜視図である。
【図２】本発明の車両用天井材の一例の使用形態を説明する模式的な斜視図である。
【図３】本発明の車両用天井材の一例の断面を説明する模式的な説明図である。
【図４】本発明の車両用天井材の一例の製造過程を説明する模式的な説明図である。
【図５】実施例１で用いた織物の組織を説明する組織図である。
【図６】実施例１で用いた織物の表面の見え方を説明する説明図である。
【図７】実施例２で用いた織物の組織を説明するための一部組織図である。
【図８】実施例２で用いた織物の表面の見え方を説明する説明図である。
【図９】実施例３で用いた織物の組織を説明する組織図である。
【図１０】実施例３で用いた織物の表面の見え方を説明する説明図である。
【発明を実施するための形態】
【００１１】
以下、図を参照しながら、本発明を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
本発明の車両用天井材（１）は、基材層（２）及び表皮層（４）を備え、これらの層が積層された状態で一体に成型されてなる車両天井材（１）であって、
表皮層（４）は、織物（４１）を用いて形成されており、
織物（４１）は、経糸（４１１）及び緯糸（４１２）のうちの少なくとも一方の糸として、２種以上の異なる糸（Ａ及びＢ等）を含んで多重に製織された織物であることを特徴とする。
【００１３】
即ち、表皮層４は、織物４１を用いて形成された層である。この表皮層４１を構成する織物４１は、経糸４１１及び緯糸４１２を用いて製織されてなる。本発明で用いられる織物４１は、この経糸４１１及び緯糸４１２のうちの少なくとも一方の糸が、２種以上の異なる糸Ａ及び糸Ｂ等を含んで多重に製織された織物である。
ここで、多重に製織された織物とは、異なる系統の糸を用いて形成された異なる組織が複合されて製織された織物であることを意味する。即ち、例えば、１種の経糸と、２種の緯糸（緯糸Ａ及び緯糸Ｂ）とで形成された織物の場合、経糸と緯糸Ａとで形成された組織と、経糸と緯糸Ｂとで形成された組織と、が複合されていることを意味する。更に、例えば、２種の経糸（経糸Ａ及び経糸Ｂ）と、２種の緯糸（緯糸Ａ及び緯糸Ｂ）とで形成された織物の場合、経糸Ａと緯糸Ａとで形成された組織、経糸Ａと緯糸Ｂとで形成された組織、経糸Ｂと緯糸Ａとで形成された組織、経糸Ｂと緯糸Ｂとで形成された組織、が複合されていることを意味する。
【００１４】
尚、本願でいう多重に製織された織物は、上述の構成以外に、例えば、１種の経糸と２種の緯糸（緯糸Ａ及び緯糸Ｂ）とで形成され、経糸と緯糸Ａとで形成された所定の１層と、経糸と緯糸Ｂとで形成された異なる１層と、の２層の織物層が、経糸、緯糸及び接結糸（経糸及び緯糸以外の糸）のうちの少なくともいずれかの糸によって接結された形態の織物を含むものである。
【００１５】
織物４１を構成する糸は、特に限定されず種々の糸を用いることができる。
糸を構成する材料は特に限定されず、有機材料及び無機材料を単用又は併用できる。
このうち、有機材料としては、通常、合成樹脂が用いられる。合成樹脂としては、ポリエチレンテレフタレート（ＰＥＴ）、ポリブチレンテレフタレート、ポリトリメチレンテレフタレート、ポリ乳酸等の各種のポリエステル系樹脂、ナイロン６、ナイロン６６等のポリアミド系樹脂、ポリアクリル系樹脂、ポリプロピレン等のポリオレフィン系樹脂などが挙げられる。これらは１種のみを用いてもよく２種以上を併用してもよい。
これらのうちでは、繊維とした場合に、本発明に適した力学特性を得易いという観点から、ポリエステル系樹脂が好ましく、なかでもＰＥＴがより好ましい。
【００１６】
糸を構成する熱可塑性樹脂としてＰＥＴを用いる場合、利用される熱可塑性樹脂全体に対して８０モル％以上のエチレンテレフタレート単位が含まれたＰＥＴであることが好ましい。ＰＥＴが、エチレンテレフタレート単位以外の他の共重合単位を含む場合、共重合成分として、アジピン酸、セバシン酸、イソフタル酸、ジフェニルジカルボン酸、ナフタリンジカルボン酸等の二塩基酸類、オキシ安息香酸等のオキシ酸類、ジエチレングリコール、プロピレングリコール、ポリエチレングリコール等のグリコール類、５−ナトリウムスルホイソフタル酸等が挙げられる。これらは１種のみを用いてもよく２種以上を併用してもよい。
【００１７】
更に、糸は、原着糸であってもよく、染色糸（紡糸後又は製織後に染色された糸）であってもよい。
また、糸は、酸化チタン等の艶消し剤、カーボンブラック及び耐熱性に優れた有機顔料、カオリナイト等の微細孔形成剤、帯電防止剤等が少量添加されていてもよい。
更に、糸の断面形状は特に限定されず、丸断面、多葉断面、多角断面、扁平断面、中空断面、及びその他の特殊異形断面等の、どのような断面形状の繊維も適用可能である。
【００１８】
また、用いる糸は、モノフィラメントを用いてもよくマルチフィラメントを用いてもよい。但し、後述するように、高伸縮糸ＬＡとして用いる糸はマルチフィラメントであることが好ましい。更に、織物４１を構成する糸は、すべてマルチフィラメントであることが好ましい。
マルチフィラメントを用いる場合、マルチフィラメントを構成する単糸の繊度（単糸繊度）は特に限定されないが、０．１〜１０ｄｔｅｘであることが好ましく、０．５〜６ｄｔｅｘであることがより好ましい。
【００１９】
本発明において織物４１を構成する上述の２種以上の異なる糸（Ａ及びＢ等）は、経糸として含まれてもよく（経糸Ａ及び経糸Ｂ等）、緯糸として含まれてもよく（緯糸Ａ及び緯糸Ｂ等）、経糸及び緯糸の両方として含まれてもよい（経糸Ａ、経糸Ｂ、緯糸Ａ及び緯糸Ｂ等）。
また、何種類の異なる糸が含まれてもよいが、車両用天井材１の意匠面に適した意匠であるという観点から、経糸として異なる糸を含む場合であっても、緯糸として異なる糸を含む場合であっても、２〜１０種であることが好ましく、２〜５種であることがより好ましく、２〜３種であることが特に好ましい。
【００２０】
更に、糸が異なるとは、糸の特性が異なることを意味し、具体的には、少なくとも、外観（色、光沢、断面形状、単糸繊度等）及び力学特性（伸縮復元率、伸び率等）のいずれか一方が異なることが好ましい。更には、少なくとも力学特性が異なることが好ましい。
また、力学特性が異なる場合には、そのなかでも、特に伸縮復元率が異なることが好ましい。即ち、本発明では、織物４１は、経糸４１１及び緯糸４１２のうちの少なくとも一方の糸として、伸縮復元率が異なる２種以上の糸を含んで多重に製織された織物であることが好ましい。このように、伸縮復元率が異なる２種以上の糸を用いることによって、２次元的な平面模様だけでなく、３次元的（立体的）な凹凸模様をも、車両用天井材としての特性を発揮させながら得ることができる。
【００２１】
伸縮復元率が異なる糸を用いる場合、織物４１は、異なる糸（Ａ及びＢ等）として、伸縮復元率が３０％以上のマルチフィラメントからなる高伸縮糸ＬＡと、伸縮復元率が０％以上３０％未満である低伸縮糸ＬＢと、が含まれることが好ましい。高伸縮糸ＬＡが含まれることによって、織物４１自体に高い伸縮性を付与でき、車両用天井材の複雑な形状に追従させながらも、意匠性を損なわない織物４１とすることができる。
高伸縮糸ＬＡの伸縮復元率は、３０％以上であればよいが、更には、３５％以上であることが好ましく、４０％以上であることが特に好ましい。
一方、低伸縮糸ＬＢの伸縮復元率は０％以上３０％未満であり、２８％以下がより好ましい。この低伸縮糸ＬＢには、伸縮復元率が０％である非伸縮糸と、伸縮復元率が０％を超えて３０％未満である低伸縮糸と、の両方が含まれる。本発明では、これらを一括して低伸縮糸ＬＢとして表現する。
【００２２】
更に、伸縮復元率は、更に、高伸縮糸ＬＡと、低伸縮糸ＬＢと、の間で５％以上異なることが好ましい。即ち、高伸縮糸の伸縮復元率ＸＡから低伸縮糸の伸縮復元率ＸＢを差し引いた値が５％以上であることが好ましく、１０％以上であることがより好ましく、２０％以上であることが特に好ましい。通常、この差は７０％以下である。
高伸縮糸ＬＡと低伸縮糸ＬＢとが、５％以上の伸縮復元率の差を有する場合には、車両用天井材としての特性を維持しながら、より効果的に３次元的な凹凸模様が得られる織物４１とすることができる。
尚、伸縮復元率は、後述する実施例で示すようにＪＩＳ  Ｌ１０１３−２０１１，８．１２に準拠して測定される。
【００２３】
また、経糸４１１が上述の２種以上の異なる糸を含み、この異なる糸が、高伸縮糸ＬＡと低伸縮糸ＬＢとである場合には、経糸４１１として含まれた高伸縮糸ＬＡ及び低伸縮糸ＬＢの合計繊度ＳＬに占める、経糸４１１として含まれた高伸縮糸ＬＡの繊度ＳＬＡの割合（ＳＬＡ／ＳＬ）は４０％以上であることが好ましい。この割合ＳＬＡ／ＳＬが４０％以上であることによって、車両用天井材としての特性を維持しながら、より効果的に３次元的な凹凸模様が得られる織物４１とすることができる。割合ＳＬＡ／ＳＬは、４０％以上が好ましいが、４３％以上がより好ましく、４５％以上が特に好ましい。この値は、通常、８０％以下である。
同様に、緯糸４１２として含まれる場合、緯糸４１２として含まれた高伸縮糸ＬＡ及び低伸縮糸ＬＢの合計繊度ＳＬに占める、緯糸４１２として含まれた高伸縮糸ＬＡの繊度ＳＬＡの割合（ＳＬＡ／ＳＬ）は４０％以上が好ましく、４３％以上がより好ましく、４５％以上が特に好ましい。また、通常、８０％以下である。
【００２４】
このように、高伸縮糸ＬＡと低伸縮糸ＬＢとを異なる糸として含んだ織物４１では、この織物４１の意匠面側への高伸縮糸ＬＡの出現率と、低伸縮糸ＬＢの出現率と、を調整することにより、車両用天井材１として必要な特性を維持しながら、その意匠面に立体的な意匠を付与できる（実施例１及び実施例３参照）。
即ち、経糸４１１として高伸縮糸ＬＡ及び低伸縮糸ＬＢが含まれる場合において、経糸４１１として含まれた高伸縮糸ＬＡ及び経糸４１１として含まれた低伸縮糸ＬＢが織り込まれた第１の意匠領域を形成し、経糸４１１として含まれた低伸縮糸ＬＢ及び緯糸４１２が織り込まれた第２の意匠領域を形成し、更に、経糸４１１として含まれた高伸縮糸ＬＡに、第２の意匠領域の裏面側で非意匠層を形成させることにより、上述のような立体的な意匠を付与することができる。
同様に、緯糸４１２として高伸縮糸ＬＡ及び低伸縮糸ＬＢが含まれる場合において、緯糸４１２として含まれた高伸縮糸ＬＡ及び緯糸４１２として含まれた低伸縮糸ＬＢが織り込まれた第１の意匠領域（即ち、図６の７１である）を形成し、緯糸４１２として含まれた低伸縮糸ＬＢ及び経糸４１１が織り込まれた第２の意匠領域（即ち、図６の７２である）を形成し、更に、緯糸４１２として含まれた高伸縮糸ＬＡに、第２の意匠領域の裏面側で非意匠層を形成させることにより、上述のような立体的な意匠を付与することができる（実施例１、図５及び図６参照）。
【００２５】
また、この際には、非意匠層における、経糸４１１として含まれた高伸縮糸ＬＡの、緯糸４１２に対する飛び本数が５本以上であることが好ましく、８本以上であることがより好ましく、１０本以上であることが更に好ましい。一方、その上限は、８０本以下であることが好ましく、５０本以下であることがより好ましく、４０本以下であることが更に好ましい。
同様に、非意匠層における、緯糸４１２として含まれた高伸縮糸ＬＡの、経糸４１１に対する飛び本数が５本以上であることが好ましく、８本以上であることがより好ましく、１０本以上であることが更に好ましい。一方、その上限は、８０本以下であることが好ましく、５０本以下であることがより好ましく、４０本以下であることが更に好ましい。
【００２６】
また、低伸縮糸ＬＢが、ラメ糸及び／又はモノフィラメントである硬質糸を含む場合には、以下の意匠とすることが好ましい。即ち、経糸４１１として高伸縮糸ＬＡ及び低伸縮糸ＬＢが含まれることを利用して、織物４１の意匠面に、凸意匠領域と、凹意匠領域と、を形成（高伸縮糸ＬＡ及び低伸縮糸ＬＢを有することにより形成できる）するとともに、経糸４１１として含まれた硬質糸が、凹意匠領域において意匠面１ｄ側へ露出されるように織り込むことが好ましい。このようにすることで、凸部と凹部とをなすような立体感を付与して、優れた意匠性を得ることができる。更に、硬質糸が凹意匠領域に配置されるため、硬質糸が直に触れることを抑制して、優れた意匠性と優れた触感とを両立させることができる。
【００２７】
同様に、緯糸４１２として高伸縮糸ＬＡ及び低伸縮糸ＬＢが含まれることを利用して、織物４１（図９及び図１０参照）の意匠面に、凸意匠領域（図９の７５）と、凹意匠領域（図９の７６）と、を形成（高伸縮糸ＬＡ及び低伸縮糸ＬＢを有することにより形成できる）するとともに、緯糸４１２として含まれた硬質糸（図９の緯糸Ａ３）が、凹意匠領域（図９の７６）において意匠面側へ露出されるように織り込むことが好ましい。このようにすることで、凸部と凹部とをなすような立体感を付与して、優れた意匠性を得ることができる。更に、硬質糸が凹意匠領域に配置されるため、硬質糸が直に触れることを抑制して、優れた意匠性と優れた触感とを両立させることができる。
【００２８】
このように、高伸縮糸ＬＡと低伸縮糸ＬＢとを異なる糸として含んだ織物４１では、この織物４１の意匠面側への高伸縮糸ＬＡの出現率と、低伸縮糸ＬＢの出現率と、を調整することにより、車両用天井材１として必要な特性を維持しながら、その意匠面に立体的な意匠を付与できるとも言える（実施例１及び実施例３参照）。
【００２９】
具体的には、経糸４１１に高伸縮糸ＬＡ及び低伸縮糸４１２が含まれる場合には、経糸４１１の低伸縮糸ＬＢの出現率を、経糸４１１の高伸縮糸ＬＡの出現率より高くすることで、上述のように、車両用天井材１として必要な特性を維持しながら、立体的な意匠を付与できる。
同様に、緯糸４１２に高伸縮糸ＬＡ及び低伸縮糸４１２が含まれる場合には、緯糸４１２の低伸縮糸ＬＢの出現率を、緯糸４１２の高伸縮糸ＬＡの出現率より高くすることで、同じ効果を得ることができる（実施例１参照）。
これらの組織形態では、低伸縮糸ＬＢが広域な凸部をなし、高伸縮糸ＬＡが対応する凹部をなすような立体感を付与して、車両用天井材１の意匠として適した優れた意匠を得ることができる。即ち、例えば、キルティング様の意匠を好適に得ることができる。
【００３０】
尚、ここでいう、出現率とは、織物４１の意匠面側へ、所定の糸が出現する割合である。例えば、緯糸における高伸縮糸ＬＡの出現率Ｍ（％）は、所定組織の１行に含まれる最大組織数ＭＳ（マス総数）に対して、緯糸として含まれた高伸縮糸の出現回数ＭＡの割合（ＭＡ／ＭＳ×１００）である。この出現率に関しては、以下同様である。
【００３１】
加えて、低伸縮糸ＬＢの出現率が、高伸縮糸ＬＡの出現率より高い場合には、低伸縮糸ＬＢが、高伸縮糸ＬＡに比べて濃色な糸、又は、高伸縮糸ＬＡに比べて光沢度が高い糸であることが好ましい。この場合には、低伸縮糸ＬＢによる広域な凸部をより淡い色にして、対応する凹部を濃色又は高光沢な高伸縮糸ＬＡがなすことにより、立体感に加えて色彩又は光沢感により模様の差異を付加して、車両用天井材１の意匠として適した優れた意匠を得ることができる。
【００３２】
一方、経糸４１１に高伸縮糸ＬＡ及び低伸縮糸４１２が含まれる場合であって、経糸４１１の高伸縮糸ＬＡの出現率を、経糸４１１の低伸縮糸ＬＢの出現率より高くした場合にも、上述のように、車両用天井材１として必要な特性を維持しながら、立体的な意匠を付与できる。同様に、緯糸４１２に高伸縮糸ＬＡ及び低伸縮糸４１２が含まれる場合であって、緯糸４１２の高伸縮糸ＬＡの出現率を、緯糸４１２の低伸縮糸ＬＢの出現率より高くすることでも、同じ効果を得ることができる。
このような組織では、高伸縮糸ＬＡが広域な凹部をなし、低伸縮糸ＬＢが対応する凸部をなすような立体感を付与できる。即ち、例えば、メッシュ様の意匠を好適に得ることができる。
【００３３】
上述のような高伸縮糸ＬＡとしては、伸縮復元率が３０％以上の糸であれば特に制限されることなく利用できる。具体的には、未延伸糸、半延伸糸及び延伸糸等を用いて伸縮加工を施した伸縮加工糸や、収縮差を有するポリマーを紡糸時に貼り合わせて得られるバイメタル糸等を用いることができる。これらは１種のみを用いてもよく２種以上を併用してもよい。
このうち、伸縮加工糸を用いる場合には、未延伸糸及び／又は半延伸糸を利用して得られた伸縮加工糸が好ましい。また、高伸縮糸ＬＡは、伸縮復元率が３０％以上となるように、伸縮加工が施されていることが好ましい。
伸縮加工としては、仮撚加工、座屈加工、機械押込み方式及びエアスタッフィング方式等のスタッフィング方式、ギヤクリンプ法及びニット・デ・ニット法等の賦形法が挙げられる。これらは１種のみを用いてもよく２種以上を併用してもよい。これらのなかでは、捲縮の細かさ及び伸縮性等の観点から仮撚加工による捲縮が好ましい。即ち、仮撚加工糸が好ましく、仮撚り加工された捲縮糸であることが特に好ましい。また、この捲縮糸である高伸縮糸ＬＡは、糸自体が収縮せず、捲縮により収縮する糸であることが好ましい。
【００３４】
尚、織物４１内には、耐久性及び伸縮性の観点から、マルチフィラメントを用いるが、必要に応じて、モノフィラメント、フィルムヤーン（ラメ糸等による表現のアクセント付与）、低応力で伸長する弾性糸（ポリウレタン糸等、収縮性を更に向上させることができる）などの糸を織物１００質量％に対して２０質量％未満の範囲配合することができる。
【００３５】
織物４１の糸密度は特に限定されないが、通常、経密度及び緯密度は、各々、６０〜２２０本／ｉｎｃｈであることが好ましい。更に、経密度及び緯密度は、各々、６０〜１８０本／ｉｎｃｈであることがより好ましく、７０〜１３０本／ｉｎｃｈであることが特に好ましい。経密度及び緯密度がそれぞれ６０〜２２０本／ｉｎｃｈである場合には、接着剤を用いて織物４１を他層へ接合した場合に、織物４１の意匠面へ接着剤が滲み出すことを抑制できる。尚、糸密度を糸の繊度（ｄｔｅｘ）の平方根と糸密度（本／ｉｎｃｈ）との積を経糸及び緯糸の総和により表すカバーファクタでいえば、４０００以下、特に２０００〜３３００が好ましい。
【００３６】
更に、織物４１の目付は特に限定されないが、１００〜４００ｇ／ｍ２が好ましく、１２０〜３５０ｇ／ｍ２がより好ましく、１５０〜３００ｇ／ｍ２が更に好ましく、１６０〜２５０ｇ／ｍ２が特に好ましい。
【００３７】
表皮層４は、上述の織物４１のみから構成されてもよいが、樹脂加工を施すことができる。樹脂加工を施すことにより、織物４１のほつれを抑制することができ、また、耐摩耗性を向上させることができる。樹脂加工としては、バックコーティング、グラビアコート、ラミネート等の各種方法により施すことができる。これらは１種のみを用いてもよく２種以上を併用してもよい。これらのなかでは、バックコーティングによる樹脂加工が好ましい。即ち、表皮層４は、織物４１の非意匠面側（裏面側）にバックコーティング（バックコート層）を備えることが好ましい。バックコーティングはその一部が織物４１の非意匠面側から浸透されているが、意匠面へは露出されない層である。
バックコーティングを構成する樹脂の種類は特に限定されないが、アクリル樹脂、ポリウレタン樹脂、ポリアミド樹脂、ポリエステル樹脂、及び接着性を有するポリオレフィン樹脂（エチレン／アクリル酸共重合体、酸変性ポリエチレン樹脂等）などを用いることができる。これらの樹脂は１種のみを用いてもよく２種以上を併用してもよい。
バックコーティングは、厚さ等は特に限定されないが、乾燥後質量で換算した場合に、５〜８５ｇ／ｍ２であることが好ましく、１０〜７５ｇ／ｍ２であることがより好ましい。
【００３８】
本発明の車両用天井材１は、表皮層４以外に他層を備える。即ち、前述のように、基材層２を備える。また、その他にも、弾性層３を備えることができる。弾性層３を備える場合には、基材層２、弾性層３及び表皮層４の順となるように備えることができる。
【００３９】
基材層２は、表皮層４等の他層に対して支持層となる層である。基材層２は、どのような材質から構成されてもよいが、例えば、繊維質多孔材、硬質発泡材、硬質発泡材と不織布との複合材等を用いることができる。
このうち、上記繊維質多孔材としては、ガラス繊維、ＰＥＴ繊維、植物性繊維等の硬質繊維を熱可塑性樹脂により結着して得られた材料が挙げられる。このような繊維質多孔材は、例えば、前述の硬質繊維と、硬質繊維の耐熱温度範囲で溶融可能な熱可塑性樹脂繊維と、を混合した後、熱可塑性樹脂繊維を溶融させることで製造できる。また、この繊維質多孔材には、加熱によって硬質繊維間で発泡・膨張させることができる熱膨張性カプセル等の発泡材を配合することができる。
【００４０】
一方、上記硬質発泡材としては、ポリウレタン樹脂等の熱硬化性樹脂を発泡させた材料が挙げられる。これらのなかでは、硬質ポリウレタンフォーム及び半硬質ポリウレタンフォームが好ましい。
更に、上記硬質発泡材と不織布との複合材としては、前述の硬質発泡材の表裏のうちの少なくとも一方の面に、前述の硬質繊維等を用いて形成された不織布を接合した複合材が挙げられる。
これらの基材は、１種のみを用いてもよく２種以上を併用してもよい。
【００４１】
また、弾性層３は、基材層２と表皮層４との間に介在される層である。弾性層３を備えることで、表皮層４側からの触感に対して弾力感を与えることができる。弾力層３は、どのような材質から構成されてもよいが、例えば、軟質ポリウレタンフォームを用いることができる。その他、十分なクッション性を有する限り、他の軟質樹脂フォームや不織布シート等を用いることもできる。弾性層３と、他層との接合方法は特に限定されず、利用する層に応じて適宜の方法を選択できる。
【００４２】
本発明の車両用天井材１は、上述のように、基材層２、弾性層３及び表皮層４以外にも他層を備えることができる。
他層としては、不織布層５１、接着剤層５２、通気止めフィルム層５３等が挙げられる。これらの層は、１種のみを備えてもよく２種以上を備えてもよい。
【００４３】
不織布層５１は、必要な層間に適宜配設することができるが、特に、基材層２と弾性層３との層間や、基材層２の非意匠面側等に配設することができる。不織布層５１としては、前述の基材層２において説明した硬質繊維を用いて形成された不織布が挙げられる。即ち、ガラス繊維不織布及びＰＥＴ繊維不織布等が挙げられる。これらの不織布では、硬質繊維同士は熱可塑性樹脂等により結着されていてもよい。
【００４４】
接着剤層５２は、基材層２と弾性層３との層間に配設される。本発明の車両用天井材１は、図４に示すように、基材層側積層体６１と、表皮層側積層体６２と、の少なくとも２つの積層体に分けて形成し、得られたこれらの積層体を最終的に積層して車両用天井材１とすることができる。この際には、基材層側積層体６１と表皮層側積層体６２とを接着した後、得られた積層体を別工程で賦形してもよいし、基材層側積層体６１と表皮層側積層体６２とを接着しながら、同時に賦形することによって、賦形された積層体を得てもよい。
接着剤層５２を用いる場合、この層は、基材層側積層体６１及び表皮層側積層体６２のいずれの層に用いられてもよいが、通常、表皮層側積層体６２に配設される。更には、当然ながら、表皮層側積層体６２のうちの基材層側積層体６２に接合される側の最表面に配設されることが好ましい。
【００４５】
接着剤層５２は、どのように形成されてもよい。また、接着形態も特に限定されず、通常の接着成分による接着の他、熱可塑性樹脂の溶融によって２つの表面を張着する形態であってもよい。即ち、接着剤層５２は、塗布された接着剤によって形成された層でもよく、接着フィルムから形成された層でもよい。接着剤としては、各種の接着成分を含んだエマルジョン性状、スラリー性状、ゲル性状、パウダー性状、フォーム性状等の各種の性状の接着剤を利用できる。これらは１種のみを用いてもよく２種以上を併用してもよい。一方、加熱溶融による接着では、アクリル樹脂、ポリウレタン樹脂、ポリアミド樹脂、ポリエステル樹脂、及びポリオレフィン樹脂（エチレン／アクリル酸共重合体、酸変性ポリエチレン樹脂等）など、種々の熱可塑性樹脂を用いることができる。これらの樹脂は１種のみを用いてもよく２種以上を併用してもよい。
【００４６】
通気止めフィルム層５３は、車両用天井材１の厚さ方向への通気が遮断又は抑制する層である。この通気止めフィルム層５３を備えることで、使用時に表皮層４の意匠面に埃等を付着することを低減して意匠を長期にわたってより良好な状態に維持することができる。 
通気止めフィルム層５３を構成する材料は特に限定されないが、例えば、ポリプロピレン等のポリオレフィン系樹脂、ポリアミド系樹脂、ポリエステル系樹脂等の各種の熱可塑性樹脂が挙げられる。これらの樹脂は１種のみを用いてもよく２種以上を併用してもよい。 
また、通気止めフィルム層５３は、例えば、一面側に、ポリオレフィン樹脂フィルムを配置するとともに、他面側にポリアミド樹脂フィルムを配置した積層フィルム構造として利用することもできる。この場合には、低融点側のフィルムを接着層として活用できる。
【００４７】
上述のように、本発明の車両用天井材１において利用できる各種の層は、基材層２及び表皮層４の２層がこの順に積層されていればよいが、例えば、図３に示すように、意匠面側から以下のような順で配置できる。即ち、表皮層４（織物４１、バックコーティング４２）、弾性層３、不織布層５１、接着剤層５２、基材層２、通気止めフィルム層５３の配置順とすることができる。
更に、前述のように、基材層側積層体６１及び表皮層側積層体６２に分けて積層する場合は、図４に示すように、基材層側積層体６１は、接着剤層５２、基材層２及び通気止めフィルム層５３を、この順に車両用天井材１の意匠面１ｄ側から非意匠面１ｅ側へ向かって備えた積層体とすることができる。また、基材層側積層体６１は、表皮層４（織物４１、バックコーティング４２）、弾性層３及び不織布層５１を、この順に、車両用天井材１の意匠面１ｄ側から非意匠面１ｅ側へ向かって備えた積層体とすることができる。
【００４８】
本発明の車両用天井材１の形状等について、より具体的に例示すると、例えば、図１に示した形態の自動車用天井材１が挙げられる。この自動車用天井材１（図１）は、実車において、その天井部に嵌め込むようにして配設される（図２参照）。
自動車用天井材１は、全体の概形が深絞り形状をなしている。即ち、その中央部１ｃは、意匠面１ｄ側で凹み、非意匠面１ｅ側へ向かって突出される一方、外縁部１ｆは、意匠面１ｄ側が内側となるように緩やかにカーブして庇の様に垂れ下がる形態とされている。
加えて、自動車用天井材１は、バイザー９１を収容するための凹部１１、センターコンソール９２を収めるための切欠部及びその周辺の凸部１２、Ａピラー９３の形状に追従するための切欠部及びその周辺の凸部１３、Ｂピラー９４の形状に追従するための切欠部及びその周辺の凸部１４、アシストグリップ９５を収容するための凹部１５、Ｃピラー９６の形状に追従するための切欠部及びその周辺の凸部１６等、の複数の凹部、凸部及び切欠部等を、上述の深絞り形状に加えて備えている。即ち、多数且つ多段の複雑な凹凸形状や切欠形状を有している。
本発明の車両用天井材１では、このような複雑な形状を呈する場合にも、その意匠面１ｄ側において優れた意匠性を得ることができる。
【００４９】
本発明の車両用天井材１は、各種車両の天井材として広く用いられる。具体的には、乗用車、バス、トラック等の各種車両、鉄道車両、建設車両、農業車両、産業車両等の車両が挙げられる。
【実施例】
【００５０】
以下、本発明を実施例により具体的に説明する。
〈１〉実施例１
（１）製織工程
経糸４１１として下記の高伸縮糸ＬＡを用い、緯糸４１２として下記の異なる２種の糸（高伸縮糸ＬＡと低伸縮糸ＬＢ）を用いて、図５に示す組織を有する織物４１（表面状態は図６参照）を製織した。
【００５１】
経糸４１１（高伸縮糸ＬＡ）
単糸繊度８４ｄｔｅｘ且つ単糸数３６本のＰＥＴ製マルチフィラメン、酸化チタン含有量０．４質量％セミダル、熱水寸法変化率５％、伸縮復元率４５％、伸び率２５％である糸。半延伸糸に仮撚り加工を施して捲縮させた捲縮糸である。下記（２）においてアイボリー色に染色される。
【００５２】
緯糸４１２（異なる糸として高伸縮糸ＬＡ及び低伸縮糸ＬＢを含む）
緯糸の合計本数に対して、下記緯糸Ａ（高伸縮糸ＬＡ）の本数が５０％、下記緯糸Ｂ（低伸縮糸ＬＢ）の本数が５０％となるように利用した。即ち、緯糸４１２全体の合計繊度ＳＬに対して、下記緯糸Ａ（高伸縮糸ＬＡ）の繊度割合（ＳＬＡ）が６７％、下記緯糸Ｂ（低伸縮糸ＬＢ）の繊度割合（ＳＬＢ）が３３％となるように用いた。
【００５３】
緯糸Ａ（高伸縮糸ＬＡ）：単糸繊度１６７ｄｔｅｘ且つ単糸数４８本のＰＥＴ製マルチフィラメン、酸化チタン含有量０．４質量％セミダル、熱水寸法変化率５％、伸縮復元率４８％、伸び率２５％である糸。半延伸糸に仮撚り加工を施して捲縮させた捲縮糸である。下記（２）でアイボリー色に染色される。
緯糸Ｂ（低伸縮糸ＬＢ）：単糸繊度８４ｄｔｅｘ且つ単糸数３６本のＰＥＴ製マルチフィラメン、熱水寸法変化率１０％、伸縮復元率０％、伸び率４０％である糸。延伸糸である。橙色に原着された糸である。
【００５４】
尚、上記熱水寸法変化率は、ＪＩＳ  Ｌ１０１３−２０１１，８．１８．１（ｂ）に規定されたフィラメント寸法変化率（Ｂ法）によって測定される値である。後述する他の実施例においても同様である。
更に、上記伸縮復元率は、ＪＩＳ  Ｌ１０１３−２０１１，８．１２に規定された伸縮復元率である。後述する他の実施例においても同様である。
また、上記伸び率は、ＪＩＳ  Ｌ１０１３−２０１１，８．５．１に規定された標準時試験によって測定される値である。この際の試験機には定速伸長形を用い、つまみ間隔は２００ｍｍとし、伸長速度は２００ｍｍ／分とした。
これらの熱水寸法変化率、伸縮復元率及び伸び率については、後述する他の実施例においても同様である。
【００５５】
（２）織物収縮工程
上記（１）で得られた織物を、液流染色機を用いて、精練及び染色（染色温度：１３５℃、色：アイボリー）を行った後、ピンテンターを用いて熱セット（１５０℃、９０秒）した。その後、アクリル樹脂を用いてバックコーティング（塗布量：乾燥後質量６０ｇ／ｍ２）を行った後、仕上げセット（１４０℃、９０秒）を行った。
【００５６】
（３）天井材製造工程
上記（２）までに得られた織物４１、弾性層３（軟質ウレタンフォーム、密度３０ｋｇ／ｍ３）、乾式不織布５１（ＰＥＴ短繊維を用いた不織布であり、目付１００ｇ／ｍ２）が、この順に積層された厚さ２ｍｍの表皮層側積層体６２をフレームラミネート法により得た。
一方、通気止めフィルム層５３、基材２（ガラス繊維、ポリプロピレン及び発泡剤を用いて構成された目付６００ｇ／ｍ２の基材）、接着剤層５２をこの順に備えた基材層側積層体６１を用意した。
次いで、上記表皮層側積層体６２の乾式不織布５１側と、上記基材層側積層体６１と、を加熱して基材２を軟化させるとともに発泡させ、更に、接着剤層５２の側に積層して（図４参照）車両用天井用金型を用いてプレス成型（常温、６０秒）して、実施例１の車両用天井材１（図１及び図３参照）を得た。
【００５７】
（４）実施例１の評価
上記（２）までに得られた実施例１の天井材用の織物４１は、目付２４１ｇ／ｍ２であり、その表側（意匠面１ｄ）の全面に規則正しく浮き出た菱形連続模様（キルティング様の立体感のあるダイヤ模様）が形成された。
更に、上記（１）まで得られた織物（２５．４ｍｍ四方あたり）の糸密度が１９６本／８０本（経／緯）であったのに対し、上記（２）を経た織物４１（２５．４ｍｍ四方あたり）の糸密度は２４６本／１１２本（経／緯）であった。
また、上記（２）を経た織物４１の１０％伸長時応力は、経方向２５Ｎ、緯方向５３Ｎであり、２０％伸長時応力は、経方向９４Ｎ、緯方向２３２Ｎであった。
【００５８】
尚、上記１０％伸長時応力及び２０％伸長時応力は、以下の方法により測定した値である。即ち、上記（２）を経た織布から、幅方向に中央と両端から５５０ｍｍ中心を離して直径５００ｍｍの測定用試験片を合計６枚切り出した。その後、測定用試験片の経糸方向の中心線の両端部を、チャック間距離が２００ｍｍとなるように幅２５．４ｍｍのチャックに挟み、初期応力１．９６Ｎを負荷した状態から、引張速度２００ｍｍ／分で測定用試験片が破断するまで引張試験を行った。その間の１０％伸張した時の応力値の平均値（６枚の測定用試験片による平均値）を経糸方向の１０％伸長時応力とし、２０％伸張した時の応力値の平均値（６枚の測定用試験片による平均値）を経糸方向の２０％伸長時応力とした。また、同様にして、緯糸方向の１０％伸長時応力、及び、緯糸方向の２０％伸長時応力を得た。
【００５９】
また、上記（３）までに得られた実施例１の車両用天井材１は、その全体の深絞り形状、バイザー９１を収容するための凹部１１、センターコンソール９２を収めるための切欠部及びその周辺の凸部１２、Ａピラー９３の形状に追従するための切欠部及びその周辺の凸部１３、Ｂピラー９４の形状に追従するための切欠部及びその周辺の凸部１４、アシストグリップ９５を収容するための凹部１５、Ｃピラー９６の形状に追従するための切欠部及びその周辺の凸部１６等、の複数の凹部、などの天井材各部の凹凸及び切欠に上記織物４１は、完全に追従されて張り付いており、織物４１の皺及び浮きが認められなかった。即ち、上記（２）までに得られた実施例１の織物４１は、優れた伸縮性を備えており、天井材各部の凹凸に追従させることができた。
また、車両用天井材の意匠面１ｄ側表面は、織物４１の組織に起因した凹凸模様が保持されており、その全面に規則正しく浮き出た菱形連続模様（キルティング様の立体感のあるダイヤ柄）が形成された（図６参照）。
【００６０】
即ち、図５及び図６で説明すると、図５は、実施例１の織物４１の完全組織図であり、白四角形は経糸（アイボリー色）が意匠面側に露出していることを意味する。また、斜線掛け四角形は緯糸Ａ（アイボリー色）が意匠面側に露出していることを意味する。更に、黒四角形は緯糸Ｂ（橙色）が意匠面側に露出していることを意味する。
この組織では、緯糸４１２として高伸縮糸ＬＡ及び低伸縮糸ＬＢが含まれている。そして、緯糸４１２として含まれた高伸縮糸ＬＡの意匠面側への出現率は、１０〜１５％である（完全組織内４０列において４〜６ヶ所の出現）。その一方、緯糸４１２として含まれた低伸縮糸ＬＢの意匠面側への出現率は、３０〜３５％である（完全組織内４０列において１２〜１４ヶ所の出現）。即ち、低伸縮糸ＬＢの方が高伸縮糸ＬＡよりも意匠面側への出現率が高い。更に、高伸縮糸ＬＡがアイボリー色であるのに比べて、低伸縮糸ＬＢは橙色であり、より濃色な糸となっている。このような糸構成によって、実施例１の組織は形成されている。
【００６１】
その結果、図５の組織図上、主として黒四角形が多く集合したＸ字領域は、緯糸Ｂ（橙色）によって橙色のＸ字凹部７１として線状に明確に表現された（図６参照）。一方、図５の組織図上、主として白四角形が多く集合したベース領域は、経糸及び緯糸Ａ（アイボリー色）によってアイボリー色のダイヤ柄（菱形）凸部７２として明確に表現された（図６参照）。即ち、低伸縮糸ＬＢが広域な凸部をなし、高伸縮糸ＬＡが対応する凹部をなすような立体感を付与し、低伸縮糸ＬＢによる広域な凸部をより淡い色にして、対応する凹部を濃色な高伸縮糸ＬＡがなすことにより、明確な色彩の差異を付与して、車両用天井材１に適した優れた意匠性を得ることができる。尚、ベース領域内に点在された緯糸Ｂ（黒四角形、橙色）は、緯糸Ｂよりも多く配置された経糸（アイボリー色）によって視覚的に隠されて、ダイヤ柄（菱形）凸部は全体としてアイボリー色に視認された（図６参照）。
【００６２】
また、上記（３）の成型を行った２４時間後の実車（自動車）の天井への組み付けを問題なく行うことができた。即ち、組み付けによる表面の意匠性阻害は全く認められなかった。
更に、上記（３）までに得られた車両用天井材を１００℃の環境下で２４時間静置して加速耐久試験を行った後にも、織布表面側に皺及び浮きは全く認められなかった。また、この加速耐久試験後にも車両用天井材全体の寸法は安定しており、水平方向及び垂直方向共に変化は１．５ｍｍ以内と極めて小さく抑えられていた。
【００６３】
〈２〉実施例２
（１）製織工程
経糸４１１として下記の高伸縮糸ＬＡを用い、緯糸４１２として下記の異なる２種の糸（高伸縮糸ＬＡと低伸縮糸ＬＢ）を用いて、図７に示す組織を有する織物４１（表面状態は図８参照）を製織した。
【００６４】
経糸４１１（高伸縮糸ＬＡ）：実施例１の経糸４１１と同じ糸。
緯糸４１２（異なる糸として原着糸及び白糸を含む）
緯糸の合計本数に対して、下記緯糸Ａ（原着糸）の本数が５０％、下記緯糸Ｂ（白糸）の本数が５０％となるように利用した。即ち、緯糸４１２全体の合計繊度ＳＬに対して、下記緯糸Ａ（原着糸）の繊度割合（ＳＬＡ）が５０％、下記緯糸Ｂ（白糸）の繊度割合（ＳＬＢ）が５０％となるように用いた。
【００６５】
緯糸Ａ（原着糸）：単糸繊度１６７ｄｔｅｘ且つ単糸数４８本のＰＥＴ製マルチフィラメン、熱水寸法変化率７％、伸縮復元率４５％（即ち、高伸縮糸ＬＡである）、伸び率２５％である糸。半延伸糸に仮撚り加工を施して捲縮させた捲縮糸である。橙色に原着された糸である。
緯糸Ｂ（白糸）：単糸繊度１６７ｄｔｅｘ且つ単糸数４８本のＰＥＴ製マルチフィラメン、熱水寸法変化率５％、伸縮復元率４８（即ち、高伸縮糸ＬＡである）％、伸び率２５％である糸。仮撚り延伸糸である。下記（２）でアイボリー色に染色される。
【００６６】
（２）織布収縮工程及び天井材製造工程
上記（１）までに得られた織物４１を用いて、実施例１の場合と同様にして、実施例２の車両用天井材１を得た。
【００６７】
（３）実施例２の評価
上記（２）までに得られた実施例２の天井材用の織物４１は、目付２４８ｇ／ｍ２であり、その表側（意匠面１ｄ）の全面に規則的なポイント模様が形成された。
即ち、図７及び図８で説明すると、図７は、実施例２の織物４１の一部組織図であり、白四角形は経糸（アイボリー色）が意匠面側に露出していることを意味し、黒四角形は緯糸Ａ（橙色）が意匠面側に露出していることを意味し、斜線掛け四角形は緯糸Ｂ（アイボリー色）が意匠面側に露出していることを意味する。
そして、図７の組織図上、主として黒四角形が多く集合した領域は、緯糸Ａ（橙色）によって橙色のポイント柄７３として明確に表現された（図８参照）。その一方、図７の組織図上、主として斜掛け四角形が多く集合した領域は、アイボリー色のポイント柄７４（経糸浮きの中で緯糸浮きとなっているため柄が浮かんで視認される模様）として明確に表現された（図８参照）。
【００６８】
更に、上記（１）まで得られた織物（２５．４ｍｍ四方あたり）の糸密度が１９６本／８０本（経／緯）であったのに対し、  上記（２）を経た織物４１（２５．４ｍｍ四方あたり）の糸密度は２５２本／１０７本（経／緯）であった。
また、上記（２）を経た織物４１の１０％伸長時応力は、経方向５２Ｎ、緯方向４２Ｎであり、２０％伸長時応力は、経方向１８９Ｎ、緯方向１６３Ｎであった。
尚、上記１０％伸長時応力及び２０％伸長時応力の測定方法については、実施例１において記載した通りである。
【００６９】
また、上記（２）までに得られた実施例２の車両用天井材１は、その全体の深絞り形状、バイザー９１を収容するための凹部１１、センターコンソール９２を収めるための切欠部及びその周辺の凸部１２、Ａピラー９３の形状に追従するための切欠部及びその周辺の凸部１３、Ｂピラー９４の形状に追従するための切欠部及びその周辺の凸部１４、アシストグリップ９５を収容するための凹部１５、Ｃピラー９６の形状に追従するための切欠部及びその周辺の凸部１６等、の複数の凹部、などの天井材各部の凹凸及び切欠に、実施例２の織物４１は、完全に追従されて張り付いており、織布の皺及び浮きが認められなかった。即ち、実施例２の織物４１は、優れた伸縮性を備えており、天井材各部の凹凸に追従させることができた。
【００７０】
また、車両用天井材１の意匠面１ｄ側表面は、織物４１の組織に起因し、経糸４１１が表側に現れた朱子部では、まろやかな艶感が表現された。また、前述の通り、緯糸Ａ（４１２、ＬＡ、原着糸）が表側に現れた部分では、周囲のアイボリー色とは異なる色である橙色のポイント柄を表現できた。更に、緯糸Ｂが表側に現れた部分では、緯朱子となっており、光沢の異方性によって柄が浮かび上がったアイボリー色のポイント柄を表現できた。このように、朱子織によるまろやかな艶感のベース領域に、緯糸Ａ（原着糸）によるポイント柄、及び、緯糸Ｂによるポイント柄、を配することができ、プリント模様では表現できない効果的な意匠を形成できた。
【００７１】
また、上記（２）の成型を行った２４時間後の実車（自動車）の天井への組み付けを問題なく行うことができた。即ち、組み付けによる表面の意匠性阻害は全く認められなかった。
更に、上記（２）までに得られた車両用天井材を１００℃の環境下で２４時間静置して加速耐久試験を行った後にも、織布表面側に皺及び浮きは全く認められなかった。また、この加速耐久試験後にも車両用天井材全体の寸法は安定しており、水平方向及び垂直方向共に変化は１．５ｍｍ以内と極めて小さく抑えられていた。
【００７２】
〈３〉実施例３
（１）製織工程
経糸４１１として下記の異なる３種の糸（２種の高伸縮糸ＬＡと１種の低伸縮糸ＬＢ）を用いて、図９に示す組織を有する織物４１を製織した。
【００７３】
経糸４１１（高伸縮糸ＬＡ）：実施例１の経糸４１１と同じ糸。
緯糸Ａ１（高伸縮糸ＬＡ１）：実施例１の緯糸Ａと同じ糸。
緯糸Ａ２（高伸縮糸ＬＡ１）：実施例２の緯糸Ａと同じ糸。
緯糸Ａ３（低伸縮糸ＬＢ）：ＰＥＴフィルムのスリットヤーン１４４ｄｔｅｘ、１１０切れ、酸化チタン含有量０％、熱水寸法変化率８％、伸縮復元率０％、伸び率４０％である糸。
【００７４】
（２）織布収縮工程及び天井材製造工程
上記（１）までに得られた織物４１を用いて、実施例１の場合と同様にして、実施例３の車両用天井材１を得た。
【００７５】
（３）実施例３の評価
上記（２）までに得られた実施例３の天井材用の織物４１は、目付２６８ｇ／ｍ２であった。また、上記（１）まで得られた織物（２５．４ｍｍ四方あたり）の糸密度が１９６本／８０本（経／緯）であったのに対し、上記（２）を経た織物４１（２５．４ｍｍ四方あたり）の糸密度は２４４本／１１０本（経／緯）であった。
また、上記（２）を経た織物４１の１０％伸長時応力は、経方向５３Ｎ、緯方向８０Ｎであり、２０％伸長時応力は、経方向８２Ｎ、緯方向２５８Ｎであった。
ラメ糸が露出した部分には、強い光沢が得られた。また、ラメ糸が凹部に配置されるため、触った際にはラメ糸が直に指先等に触れず、ラメ糸に由来する硬い風合いを感じることがなかった。また、摩耗試験においてもラメ糸が直に機械と接触しないために、問題とならなかった。
【００７６】
尚、前述の記載は単に説明を目的とするものでしかなく、本発明を限定するものと解釈されるものではない。本発明を典型的な実施態様を挙げて説明したが、本発明の記述及び図示において使用された文言は、限定的な文言ではなく、説明的および例示的なものであると理解される。ここで詳述したように、その態様において本発明の範囲又は精神から逸脱することなく、添付の特許請求の範囲内で変更が可能である。ここでは、本発明の詳述に特定の構造、材料及び実施態様を参照したが、本発明をここにおける開示事項に限定することを意図するものではなく、寧ろ、本発明は添付の特許請求の範囲内における、機能的に同等の構造、方法、使用の全てに及ぶものとする。
【符号の説明】
【００７７】
１；車両用天井材、
１ｃ；中央部、１ｄ；意匠面、１ｅ；非意匠面、１ｆ；外縁部、
１１；凹部、１２；凸部、１３；凸部、１４；凸部、１５；凹部、１６；凸部、
２；基材層、
３；弾性層、
４；表皮層、
４１；織物、４１１；経糸、４１２；緯糸、
４２；バックコーティング、
５１；不織布層（乾式不織布）、
５２；接着剤層、
５３；通気止めフィルム層、
６１；基材層側積層体、６２；表皮層側積層体、
９１；バイザー、９２；センターコンソール、９３；Ａピラー、９４；Ｂピラー、９５；アシストグリップ、９６；Ｃピラー。
【図１】
2015223890.tif 000003
【図２】
2015223890.tif 000004
【図３】
2015223890.tif 000005
【図４】
2015223890.tif 000006
【図５】
2015223890.tif 000007
【図７】
2015223890.tif 000008
【図９】
2015223890.tif 000009
【図６】
2015223890.tif 000010
【図８】
2015223890.tif 000011
【図１０】
2015223890.tif 000012